(57)【要約】【課題】  硬度や耐擦傷性に優れ、かつ成形性良好な紫外線硬化型ハードコート樹脂組成物および成型用フィルム、成型方法を提供する。【解決手段】  アクリレートとメタクリレートを主成分とする紫外線硬化型ハードコート樹脂組成物。メタクリレートとしては２〜３官能のメタクリレートを用い、メタクリレートは、アクリレート１００重量部に対し、１０〜３０重量部配合する。この紫外線硬化型ハードコート樹脂組成物がプラスチックフィルムに塗布・硬化させる。紫外線硬化型ハードコート樹脂組成物に対して照射を複数回に分けて行い成形体を得る。【選択図】  なし【特許請求の範囲】
【請求項１】
アクリレートとメタクリレートを主成分とする紫外線硬化型ハードコート樹脂組成物。
【請求項２】
前記メタクリレートが２〜３官能のメタクリレートであることを特徴とする請求項１記載の紫外線硬化型ハードコート樹脂組成物。
【請求項３】
前記メタクリレートが、アクリレート１００重量部に対し、１０〜３０重量部配合されてなる特徴とする請求項１記載の紫外線硬化型ハードコート樹脂組成物。
【請求項４】
該紫外線硬化型ハードコート樹脂組成物がプラスチックフィルムに塗布・硬化されていることを特徴とする成型用フィルム。
【請求項５】
該紫外線硬化型ハードコート樹脂組成物に対して、複数回に分けて紫外線を照射し、硬化させることを特徴とする成型体の製造方法。
【発明の詳細な説明】
【技術分野】
【０００１】
本発明は、紫外線硬化型ハードコート樹脂組成物および成型用フィルム並びに成型体の製造方法に関する。
【背景技術】
【０００２】
成型用フィルムは一般的にＰＥＴフィルム上に熱硬化型樹脂あるいは紫外線硬化型樹脂を塗工したフィルムである。従来から、家電製品のメンブレンスイッチや自動販売機のダミー缶などに使用されてきたが、近年、熱硬化型樹脂と比較し耐擦傷性に優れる紫外線硬化型ハードコート樹脂をＰＥＴフィルムに塗工・硬化させた成型用フィルムが普及してきている。また最近では、硬度や耐擦傷性、耐汚染性、光沢感をもたせるため、携帯電話やＭＰ３プレイヤーなどの電子機器筐体へ応用され始めている。
【特許文献１】特開平５−１６４９０３号公報
【特許文献２】特開２００７−９３９０２号公報
【発明の開示】
【発明が解決しようとする課題】
【０００３】
しかしながら、硬度や耐擦傷性に優れる紫外線硬化型ハードコート樹脂は成形性に乏しいため、比較的平坦な構造体の成型にしか応用ができず、深絞りや複雑な構造の成型時には従来の熱硬化型樹脂やあるいは未塗工のＰＥＴフィルムが使用されてきた。このような成型用フィルムでは硬度や耐擦傷性が弱く、容易に傷が入り電子機器の外観を著しく劣化させる要因となっていた。そのため、硬度や耐擦傷性に優れ、かつ成形性良好な紫外線硬化型ハードコート樹脂組成物および成型用フィルム、成型方法が望まれていた。
【課題を解決するための手段】
【０００４】
請求項１の発明は、アクリレートとメタクリレートを主成分とすることを特徴とする紫外線硬化型ハードコート樹脂組成物である。
【０００５】
請求項２の発明は、前記メタクリレートが２〜３官能のメタクリレートであることを特徴とする紫外線硬化型ハードコート樹脂組成物である。
【０００６】
請求項３の発明は、前記メタクリレートが、アクリレート１００重量部に対し、１０〜３０重量部配合されてなることを特徴とする紫外線硬化型ハードコート樹脂組成物である。
【０００７】
請求項４の発明は、該紫外線硬化型ハードコート樹脂組成物がプラスチックフィルムに塗布・硬化されていることを特徴とする成型用フィルムである。
【０００８】
請求項５の発明は、該紫外線硬化型ハードコート樹脂組成物に対して、複数回に分けて紫外線を照射し、硬化させることを特徴とする成型体の製造方法である。
【発明の効果】
【０００９】
本発明によれば、硬度や耐擦傷性に優れ、かつ成形性良好な紫外線硬化型ハードコート樹脂組成物および成型用フィルム、成型方法を提供することができる。
【発明を実施するための最良の形態】
【００１０】
以下、本発明について詳細に説明する。本発明に用いるメタクリレートは、アクリレートの硬化遅延剤として作用し、一段階目の紫外線照射時に適度に硬化し、成型性良好なフィルムを作製できる。また、成型加工後の二段階目の紫外線照射により、表面物性の優れる成型体を作製できる。このように複数回照射することにより成型時に適度な屈曲性があり、成型後には表面物性の高い成型品となる。その配合比は、アクリレート１００重量部に対して、メタクリレート１０〜３０重量部が適している。１０重量部未満では遅延効果がなく成形性が悪く、また３０重量部を超えると紫外線照射による硬化後もタックが残り、巻取りが困難となる。
【００１１】
前記メタクリレートは、アクリレートの硬化遅延剤として作用するが、これは、メタクリレート中のメチル基の共役電子依存性によるものと考えられる。本発明に用いられるメタクリレートは、２あるいは３官能以下のメタクリレートであり、例えば、２官能としては、エチレングリコールジメタクリレート、トリエチレングリコールジメタクリレート、１．４−ブタンジオールジメタクリレート、ネオペンチルグリコールジメタクリレート、１．６−ヘキサンジオールジメタクレート、１．９−ノナンジオールジメタクリレート、１．１０−デカンジオールジメタクリレート、グリセリンジメタクリレート、ジメチロールートリシクロデカンジメタクリレート、３官能としては、トリメチロールプロパントリメタクリレートやエトキシ化トリメチロールプロパントリメタクリレートが挙げられ、官能基数の多いメタクリレートほど硬化遅延の効果が大きく、特に３官能のメタクリレートを用いることにより、添加量を減らすことができ、表面物性も良好で、好ましい。また、これらを単独あるいは２種以上を混合して使用しても良い。
【００１２】
アクリレートとしては、例えば１，４−ブタンジオールジアクリレート、１，６−ヘキサンジオールジアクリレート、ネオペンチルグリコールジアクリレート、ポリエチレングリコールジアクリレート、ヒドロキシピバリン酸ネオペンチルグリコールジアクリレート、ジシクロペンタニルジアクリレート、カプロラクトン変性ジシクロペンテニルジアクリレート、エチレンオキシド変性リン酸ジアクリレート、アリル化シクロヘキシルジアクリレート、イソシアヌレートジアクリレート、トリメチロールプロパントリアクリレート、ジペンタエリスリトールトリアクリレート、プロピオン酸変性ジペンタエリスリトールトリアクリレート、ペンタエリスリトールトリアクリレート、プロピレンオキシド変性トリメチロールプロパントリアクリレート、トリス（アクリロキシエチル）イソシアヌレート、ジペンタエリスリトールペンタアクリレート、プロピオン酸変性ジペンタエリスリトールペンタアクリレート、ジペンタエリスリトールヘキサアクリレート、カプロラクトン変性ジペンタエリスリトールヘキサアクリレートなどが挙げられ、官能基数の多いアクリレートほど表面硬度が高くなり、好ましい。これらは単独あるいは２種以上を混合して使用してもよい。アクリレートは、モノマーでもプレポリマーであってもよい。
【００１３】
共重合の重合開始剤としては、例えば、１−ヒドロキシシクロヘキシルフェニルケトン、２,２−ジメトキシ−２−フェニルアセトフェノン、キサントン、フルオレノン、ベンズアルデヒド、フルオレン、アントラキノン、トリフェニルアミン、カルバゾール、３−メチルアセトフェノン、４−クロロベンゾフェノン、４,４’−ジメトキシベンゾフェノン、４,４’−ジアミノベンゾフェノン、ミヒラーケトン、ベンゾインプロピルエーテル、ベンゾインエチルエーテル、ベンジルジメチルケタール、１−（４−イソプロピルフェニル）−２−ヒドロキシ−２−メチルプロパン−１−オン、２−ヒドロキシ−２−メチル−１−フェニルプロパン−１−オン、チオキサントン、ジエチルチオキサントン、２−イソプロピルチオキサントン、２−クロロチオキサントン、２−メチル−１−［４−（メチルチオ）フェニル］−２−モルホリノ−プロパン−１−オン、２,４,６−トリメチルベンゾイルジフェニルフォスフィンオキサイド、ビス−（２,６−ジメトキシベンゾイル）−２,４,４−トリメチルペンチルフォフフィンオキシドなどが挙げられ、市販品としてはＩｒｇａｃｕｒｅ１８４、３６９、６５１、５００、９０７（以上、チバ・スペシャルティ・ケミカルズ社製、商品名）などが挙げられる。その他、過酸化物、アゾビス化合物等が挙げられ、過酸化物としては、例えば過酸化ジブチル、過酸化ベンゾイル、過酸化ラウロイル、クメンハイドロ過酸化物等、アゾビス化合物としては、例えば２，２’−アゾビスイソブチロニトリル、２，２’−アゾビス−２−メチルブチロニトリル、２，２’−アゾビス−２，４−ジメチルバレロニトリル、２，２‘−アゾビス（２−メチルプロピオンアミジン）ジヒドロクロライド等が挙げられる。
【００１４】
プラスチックフィルムとしては、例えば、ポリエチレンテレフタレート、ポリブチレンテレフタレート、ポリエチレンナフタレート、ポリエチレンフィルム、ポリプロピレンフィルム、セロファン、ジアセチルセルロースフィルム、トリアセチルセルロースフィルム、アセチルセルロースブチレートフィルム、ポリ塩化ビニルフィルム、ポリ塩化ビニリデンフィルム、ポリビニルアルコールフィルム、エチレン−酢酸ビニル共重合体フィルム、ポリスチレンフィルム、ポリカーボネートフィルム、ポリメチルペンテンフィルム、ポリスルホンフィルム、ポリエーテルエーテルケトンフィルム、ポリエーテルスルホンフィルム、ポリエーテルイミドフィルム、ポリイミドフィルム、フッソ樹脂フィルム、ナイロンフィルム、アクリル樹脂フィルム等を挙げることができる。
【００１５】
尚、ハードコート剤との密着性を向上させる目的で、サンドブラスト法や溶剤処理法などによる表面の凹凸化処理、あるいはコロナ放電処理、クロム酸処理、火炎処理、熱風処理、オゾン・紫外線照射処理などの表面の酸化処理などの表面処理を施すことができる。
【００１６】
フィルムへの塗布方法については特に制限はなく、公知の方法、例えば、グラビアコート法、バーコート法、ナイフコート法、ロールコート法、ブレードコート法、ダイコート法などを用いることができる。塗布厚みは１０〜２００μｍになるように塗工し、乾燥処理する。
【００１７】
紫外線を照射する場合は、超高圧水銀灯、高圧水銀灯、低圧水銀灯、カーボンアーク、メタルハライドランプ等を用い、１００〜４００ｎｍ、好ましくは２００〜４００ｎｍの波長領域で、５０〜４００ｍＪ／ｃｍ２のエネルギーを有する紫外線を照射する。硬化阻害を防止するため、窒素ガス等の不活性ガス下で照射を行ってもよい。照射は複数回に分けて行い、１段階目の照射は３０〜６０ｍＪ／ｃｍ２で行うことが望ましい。下限に満たないと、硬化が不十分でタックが残り、上限を超えると、強く硬化してしまい、屈曲性・成形性が悪くなる。２段階目以降の照射は３００ｍＪ／ｃｍ２以上で行うことが望ましい。下限に満たないと、硬化が不十分で表面物性が劣る。
【００１８】
以下、本発明について実施例、比較例を挙げてより詳細に説明するが、具体例を示すものであって特にこれらに限定するものではない。
【実施例１】
【００１９】
ジペンタエリスリトールヘキサアクリレート（新中村化学工業株式会社製  商品名Ａ−ＤＰＨ  固形分１００％）１００重量部に対し、トリメチロールプロパントリメタクリレート（新中村化学工業株式会社製  商品名ＴＭＰＴ  固形分１００％）１０重量部、ＭＥＫ１１５重量部を混合し攪拌した。開始剤としてＩｒｇａｃｕｒｅ１８４（チバスペシャリティーケミカル株式会社製）を５重量部加え、ハードコート剤を得た。次いで、厚み１００μｍのＰＥＴフィルム（ポリエチレンテレフタレート：東レ株式会社製  ルミラー１００Ｕ３４、商品名）に、硬化後の膜厚が５μｍとなるように、ハードコート剤を塗布し、紫外線照射機で５０ｍＪ／ｃｍ２の照射で一段階目の紫外線照射を行い、成型用フィルムを得た。次に、成型用フィルムを金型に押し当て、紫外線照射機で３００ｍＪ／ｃｍ２の照射で二段階目の紫外線照射を行い、成型物を得た。
【実施例２】
【００２０】
前記実施例１において、５０ｍＪ／ｃｍ２の一段階目の紫外線照射の代わりに、３０ｍＪ／ｃｍ２の一段階目の紫外線照射した以外は同様にして、成型物を得た。
【実施例３】
【００２１】
前記実施例１において、５０ｍＪ／ｃｍ２の一段階目の紫外線照射の代わりに、６０ｍＪ／ｃｍ２の一段階目の紫外線照射した以外は同様にして、成型物を得た。
【実施例４】
【００２２】
前記実施例１において、ＴＭＰＴ１０重量部の代わりに、２０重量部に変更した以外は同様に実施して、成型物を得た。
【実施例５】
【００２３】
前記実施例１において、ＴＭＰＴ１０重量部の代わりに、３０重量部に変更した以外は同様に実施して、成型物を得た。
【実施例６】
【００２４】
前記実施例１において、ジペンタエリスリトールヘキサアクリレート１００重量部の代わりに、多官能ウレタンアクリレート（新中村化学工業株式会社製  商品名Ｕ−１５ＨＡ  固形分１００％）１００重量部を用いた以外は同様に実施して、成型物を得た。
【実施例７】
【００２５】
前記実施例３において、ＴＭＰＴ１０重量部の代わりに、３０重量部に変更した以外は同様に実施して、成型物を得た。
【実施例８】
【００２６】
比較例１
前記実施例１において、エチレングリコールジメタクリレート１０重量部の代わりに、５重量部に変更した以外は同様に実施して、成型物を得た。
【００２７】
比較例２
前記実施例１において、ＴＭＰＴ１０重量部の代わりに、４０重量部に変更した以外は同様に実施して、成型物を得た。
【００２８】
比較例３
前記実施例３において、ＴＭＰＴ１０重量部の代わりに、５重量部に変更した以外は同様に実施して、成型物を得た。
【００２９】
比較例４
前記実施例３において、ＴＭＰＴ１０重量部の代わりに、４０重量部に変更した以外は同様に実施して、成型物を得た。
【００３０】
比較例５
前記実施例１において、ＴＭＰＴ１０重量部の代わりに、メチルメタクリレート（共栄社化学株式会社  商品名ライトエステルＭ  固形分１００％）１０重量部に変更した以外は同様に実施して、成型物を得た。
【００３１】
比較例６
前記比較例５において、メチルメタクリレート１０重量部の代わりに、３０重量部に変更した以外は同様に実施して、成型物を得た。
【００３２】
比較例７
前記比較例５において、メチルメタクリレート１０重量部の代わりに、４０重量部に変更した以外は同様に実施して、成型物を得た。
【００３３】
比較例８
前記実施例３において、ＴＭＰＴ０重量部の代わりに、メチルメタクリレート１０重量部に変更した以外は同様に実施して、成型物を得た。
【００３４】
比較例９
前記比較例８において、メチルメタクリレート１０重量部の代わりに、３０重量部に変更した以外は同様に実施して、成型物を得た。
【００３５】
比較例１０
前記比較例８において、メチルメタクリレート１０重量部の代わりに、４０重量部に変更した以外は同様に実施して、成型物を得た。
【００３６】
比較例１１
前記実施例４において、紫外線照射機で５０ｍＪ／ｃｍ２の照射で二段階目の紫外線照射を行わない以外は同様に実施して、成型物を得た。
【００３７】
比較例１２
前記実施例４において、５０ｍＪ／ｃｍ２の一段階目の紫外線照射の代わりに、３００ｍＪ／ｃｍ２の一段階目の紫外線照射し、二段階目の紫外線照射を行わない以外は同様に実施して、成型物を得た。
【００３８】
結果を表１、２に示す。表中の単位は全て重量部とする。
【００３９】
【表１】
2009062401.tif 000002
【００４０】
【表２】
2009062401.tif 000003
【００４１】
試験・評価方法
（１）タック；ハードコート剤を塗布し８０℃で２分間乾燥後、紫外線照射機で５０ｍＪ／ｃｍ２の照射で紫外線処理を行い、人差し指で触れて判断。なし：粘着性が全く感じられない、あり：粘着性が感じられる。
（２）鉛筆硬度：斜め４５度に固定した鉛筆の真上から１ｋｇの荷重をかけ引っ掻き試験を行った。５回実施し、傷の入らなかった鉛筆の濃度のうち、最も濃い濃度を鉛筆硬度とした。
（３）成形性；金型に押し当てた際に、クラックの有無を目視にて確認。○：クラック無し、×：クラック有り。